【手続補正書】
【提出日】平成26年10月6日(2014.10.6)
【手続補正１】
【補正対象書類名】特許請求の範囲
【補正対象項目名】全文
【補正方法】変更
【補正の内容】
【特許請求の範囲】
【請求項１】
ｉ）表面を有する第一成分であって、前記表面の少なくとも一部分が表面樹脂組成物でできており、不織構造物、織物、繊維詰め物、及びこれらの組み合わせから選択される繊維状材料を含み、前記繊維状材料がマトリックス樹脂組成物により含浸されている第一成分と、
ｉｉ）オーバーモールド成形用樹脂組成物を含む第二成分とを含み、
前記第二成分が、前記第一成分の表面の少なくとも一部分の上で、前記第一成分に接着しており、かつ
前記表面樹脂組成物が、（Ａ）２３０℃未満の融点を有するグループ（Ｉ）のポリアミドから選択される１種以上の全脂肪族ポリアミドと（Ｂ）少なくとも２５０℃の融点を有するグループ（ＩＩ）のポリアミドから選択される１種以上の全脂肪族ポリアミドとのブレンドを含むポリアミド組成物から選択され、前記マトリックス樹脂組成物が、（Ｂ）から独立に選択されるか、又は（Ａ）と（Ｂ）とのブレンドから独立に選択される、オーバーモールド成形複合構造体。
【請求項２】
第一成分の上に、オーバーモールド成形用樹脂組成物を含む第二成分をオーバーモールド成形する工程を含む、オーバーモールド成形複合構造体を製造する方法であって、
前記第一成分が繊維状材料を含み、表面を有し、前記表面はその少なくとも一部分が表面樹脂組成物でできており、前記繊維状材料が、不織構造物、織物、繊維詰め物、及びこれらの組み合わせから選択され、前記繊維状材料がマトリックス樹脂組成物により含浸されており、前記第二成分が、前記第一成分の表面の少なくとも一部分の上で前記第一成分に接着しており、前記表面樹脂組成物が、（Ａ）２３０℃未満の融点を有するグループ（Ｉ）のポリアミドから選択される１種以上の全脂肪族ポリアミドと（Ｂ）少なくとも２５０℃の融点を有するグループ（ＩＩ）のポリアミドから選択される１種以上の全脂肪族ポリアミドとのブレンドを含むポリアミド組成物から選択され、前記マトリックス樹脂組成物が、（Ｂ）から独立に選択されるか、又は（Ａ）と（Ｂ）とのブレンドから独立に選択される、オーバーモールド成形複合構造体を製造する方法。
【手続補正２】
【補正対象書類名】明細書
【補正対象項目名】００７８
【補正方法】変更
【補正の内容】
【００７８】
【表２】
2013545637.tif 000001
本発明は以下の実施の態様を含むものである。
１．ｉ）表面を有する第一成分であって、前記表面の少なくとも一部分が表面樹脂組成物でできており、不織構造物、織物、繊維詰め物、及びこれらの組み合わせから選択される繊維状材料を含み、前記繊維状材料がマトリックス樹脂組成物により含浸されている第一成分と、
ｉｉ）オーバーモールド成形用樹脂組成物を含む第二成分とを含み、
前記第二成分が、前記第一成分の表面の少なくとも一部分の上で、前記第一成分に接着しており、かつ
前記表面樹脂組成物が、（Ａ）２３０℃未満の融点を有するグループ（Ｉ）のポリアミドから選択される１種以上の全脂肪族ポリアミドと（Ｂ）少なくとも２５０℃の融点を有するグループ（ＩＩ）のポリアミドから選択される１種以上の全脂肪族ポリアミドとのブレンドを含むポリアミド組成物から選択され、前記マトリックス樹脂組成物が、（Ｂ）から独立に選択されるか、又は（Ａ）と（Ｂ）とのブレンドから独立に選択される、オーバーモールド成形複合構造体。
２．前記オーバーモールド成形用樹脂組成物が、（Ａ）２３０℃未満の融点を有するグループ（Ｉ）のポリアミドから選択される１種以上の全脂肪族ポリアミドと（Ｂ）少なくとも２５０℃の融点を有するグループ（ＩＩ）のポリアミドから選択される１種以上の全脂肪族ポリアミドとのブレンドを含むポリアミド組成物から選択されるか、又は少なくとも２５０℃の融点を有するグループ（ＩＩ）のポリアミド（Ｂ）から選択されるポリアミドのみから選択される、前記１に記載のオーバーモールド成形複合構造体。
３．前記繊維状材料が、ガラス繊維、炭素繊維、アラミド繊維、天然繊維、又はこれらの組み合わせでできている、前記１又は２に記載のオーバーモールド成形複合構造体。
４．前記繊維状材料がガラス繊維でできている、前記３に記載のオーバーモールド成形複合構造体。
５．前記繊維状材料が、前記複合構造体の３０体積パーセント〜６０体積パーセントである、前記１〜４のいずれかに記載の複合構造体。
６．熱安定剤、酸化安定剤、強化剤、及び難燃剤、又はこれらの組み合わせからなる群から選択される１種以上の添加剤をさらに含む、前記１〜５のいずれかに記載の複合構造体。
７．グループ（Ｉ）のポリアミドから選択される前記１種以上の全脂肪族ポリアミドが、ＰＡ６、ＰＡ５１０、ＰＡ５１２、ＰＡ６／６６、ＰＡ６／６１０、ＰＡ６／６１２、ＰＡ６１３、ＰＡ６１５、ＰＡ６／６６／６１０、ＰＡ６／６６／６１２、ＰＡ６／６６／６１０／６１２、ＰＡＤ６／６６、ＰＡ１０１０、ＰＡ１０１２、ＰＡ１１、ＰＡ１２、ＰＡ６１２、ＰＡ１２１２からなる群から選択される、前記１〜６のいずれかに記載の複合構造体。
８．グループ（ＩＩ）のポリアミドから選択される前記１種以上の全脂肪族ポリアミドが、ＰＡ６６、ＰＡ６／６６、ＰＡ６／６６／６１０、ＰＡ６／６６／６１２、ＰＡ６／６６／６１０／６１２、ＰＡＤ６／６６、ＰＡ４６からなる群から選択される、前記１〜７のいずれかに記載の複合構造体。
９．前記マトリックスポリアミド組成物の、グループ（Ｉ）のポリアミドから選択される前記１種以上のポリアミド（Ａ）と、グループ（ＩＩ）のポリアミドから選択される前記１種以上のポリアミド（Ｂ）との重量比（Ａ：Ｂ）が、約１：９９〜約９５：５である、前記１〜８のいずれかに記載のオーバーモールド成形複合構造体。
１０．前記マトリックスポリアミド組成物の、グループ（Ｉ）のポリアミドから選択される前記１種以上のポリアミド（Ａ）と、グループ（ＩＩ）のポリアミドから選択される前記１種以上のポリアミド（Ｂ）との重量比（Ａ：Ｂ）が、約２０：８０〜約３０：７０であり、前記表面ポリアミド組成物の、グループ（Ｉ）のポリアミドから選択される前記１種以上のポリアミド（Ａ）と、グループ（ＩＩ）のポリアミドから選択される前記１種以上のポリアミド（Ｂ）との重量比（Ａ：Ｂ）が、約４０：６０〜約６０：４０である、前記１〜９のいずれかに記載のオーバーモールド成形複合構造体。
１１．前記マトリックス樹脂組成物が、グループ（ＩＩ）のポリアミドから選択される１種以上のポリアミド（Ｂ）を含み、前記表面ポリアミド組成物の、グループ（Ｉ）のポリアミドから選択される前記１種以上のポリアミド（Ａ）と、グループ（ＩＩ）のポリアミドから選択される前記１種以上のポリアミド（Ｂ）との重量比（Ａ：Ｂ）が、約４０：６０〜約６０：４０である、前記１〜１０のいずれかに記載のオーバーモールド成形複合構造体。
１２．（Ａ）が、ＰＡ６、ＰＡ６／１２、ＰＡ１０／１０を、単独又はこれらの組み合わせで含む、前記１〜１１のいずれかに記載の複合構造体。
１３．（Ｂ）が、ＰＡ６６、ＰＡ４６を、単独又はこれらの組み合わせで含む、前記１〜１２のいずれかに記載の複合構造体。
１４．自動車、トラック、民間飛行機、航空宇宙、レール、家電製品、コンピューターハードウェア、ハンドヘルドデバイス、レクリエーション及びスポーツ用の部品、機械の構造部品、建築物の構造部品、太陽光発電装置の構造部品、又は機械的装置の構造部品の形態である、前記１〜１３のいずれかに記載のオーバーモールド成形複合構造体。
１５．第一成分の上に、オーバーモールド成形用樹脂組成物を含む第二成分をオーバーモールド成形する工程を含む、オーバーモールド成形複合構造体を製造する方法であって、
前記第一成分が繊維状材料を含み、表面を有し、前記表面はその少なくとも一部分が表面樹脂組成物でできており、前記繊維状材料が、不織構造物、織物、繊維詰め物、及びこれらの組み合わせから選択され、前記繊維状材料がマトリックス樹脂組成物により含浸されており、前記第二成分が、前記第一成分の表面の少なくとも一部分の上で前記第一成分に接着しており、前記表面樹脂組成物が、（Ａ）２３０℃未満の融点を有するグループ（Ｉ）のポリアミドから選択される１種以上の全脂肪族ポリアミドと（Ｂ）少なくとも２５０℃の融点を有するグループ（ＩＩ）のポリアミドから選択される１種以上の全脂肪族ポリアミドとのブレンドを含むポリアミド組成物から選択され、前記マトリックス樹脂組成物が、（Ｂ）から独立に選択されるか、又は（Ａ）と（Ｂ）とのブレンドから独立に選択される、オーバーモールド成形複合構造体を製造する方法。
１６．前記含浸工程より後であるが前記オーバーモールド成形工程より前に起こる、前記第一成分を付形する工程をさらに含む、前記１５に記載の方法。
１７．前記第一成分が、前記オーバーモールド成形工程の前に加熱されて、前記オーバーモールド成形用樹脂組成物との界面を形成する表面が軟化又は部分的に溶融される、前記１５又は１６に記載の方法。
１８．前記第一成分が、前記オーバーモールド成形工程の前に加熱されない、前記１５〜１７のいずれかに記載の方法。